(57)【要約】【課題】放電容量が高く、サイクル特性に優れる非水電解質電池を作製するための正極体を提供する。【解決手段】高結晶性の正極活物質粒子と、正極活物質粒子の隙間を埋める低結晶性の正極活物質からなるマトリックスとを備える正極体とする。このような正極体を非水電解質電池に用いれば、高結晶性の正極活物質粒子により放電容量を十分に確保できる。また、この正極体は、高結晶性の正極活物質粒子と低結晶性のマトリックスとからなる、不均質な結晶構造を有するため、非水電解質電池のサイクル特性を向上させることができる。正極体の結晶構造が不均質であると、高結晶性の正極活物質粒子からのＬｉイオンの一部が、マトリックスの欠陥部分に分散するので、充放電時の正極活物質層の厚み方向におけるＬｉイオンの濃度差を、放電容量を低下させない範囲で適度に緩和することができる。【選択図】なし【特許請求の範囲】
【請求項１】
非水電解質電池に用いられる焼結体からなる正極体であって、
高結晶性の正極活物質粒子と、
前記正極活物質粒子の間隙を埋める低結晶性の正極活物質からなるマトリックスと、
を備えることを特徴とする正極体。
【請求項２】
前記正極活物質粒子とマトリックスの組成はいずれも、ＬｉαＸβ(１−Ｘ)Ｏ２であることを特徴とする請求項１に記載の正極体。
αは、Ｃｏ，Ｎｉ，Ｍｎから選択される１種以上
βは、Ｆｅ，Ａｌから選択される１種以上
Ｘは、０．５以上、１．０以下
【請求項３】
前記正極活物質粒子と前記マトリックスの合計体積に占める前記正極活物質粒子の体積の割合は、９０％以上であることを特徴とする請求項１または２に記載の正極体。
【請求項４】
前記正極活物質粒子の平均粒径は、５〜２０μｍであることを特徴とする請求項１〜３のいずれか一項に記載の正極体。
【請求項５】
非水電解質電池に利用される正極体の製造方法であって、
正極活物質の前駆物質を溶解した溶液を用意する工程と、
高結晶性の正極活物質粒子を用意する工程と、
前記溶液と前記正極活物質粒子とを混合する混合工程と、
前記混合工程で得られた混合溶液を基板表面に塗工する塗工工程と、
前記混合溶液を焼結する焼結工程と、
を備えることを特徴とする正極体の製造方法。
【請求項６】
前記焼結工程における焼結温度は、４５０〜６５０℃であることを特徴とする請求項５に記載の正極体の製造方法。
【請求項７】
前記混合工程は、焼結温度よりも低い温度で加熱しながら行なうことを特徴とする請求項５または６に記載の正極体の製造方法。
【発明の詳細な説明】
【技術分野】
【０００１】
本発明は、非水電解質電池に利用される正極体、およびその製造方法に関するものである。特に、本発明は、放電容量が高く、繰り返しの充放電にも放電容量が低下し難い非水電解質電池とすることができる正極体、およびその製造方法に関するものである。
【背景技術】
【０００２】
携帯機器といった比較的小型の電気機器の電源に、正極集電体と正極活物質層を有する正極層、負極集電体と負極活物質層を有する負極層、および、これら電極層の間に配される電解質層を備える非水電解質電池が利用されている。非水電解質電池のなかでも特に、正・負極層間のＬｉイオンの移動により充放電を行うＬｉイオン電池は、小型でありながら高い放電容量を備える。
【０００３】
近年、このような非水電解質電池の正極活物質層として、正極活物質を焼結した正極体を利用することが提案されている。例えば、特許文献１には、金属アルコキシドまたは金属水酸化物を原料として生成したゾルを、集電体となる基板上に塗工・焼成し、金属酸化物でできた焼結体からなる正極活物質層を形成することが開示されている。
【先行技術文献】
【特許文献】
【０００４】
【特許文献１】特開２００１−１４３６８８号公報
【発明の概要】
【発明が解決しようとする課題】
【０００５】
しかし、上記特許文献１の電池では、以下に示すような不具合があった。
【０００６】
まず、一点目として、ゾル−ゲル法で形成した正極活物質層は低結晶性であるため、放電容量が小さくなるという問題が挙げられる。正極活物質層が低結晶性になるのは、ゾルを塗工する基板の耐熱性の問題から、焼結温度を高く設定することができないためである。ここで、結晶性の高低は、組成式から推定される結晶構造とは異なる構造となっている部分が多いか少ないか、即ち、結晶構造に原子の欠損などの欠陥が多いか少ないかを表すものである。つまり、低結晶性の正極活物質層は、微細で欠陥の多い結晶構造を有するものである。
【０００７】
二点目として、充放電時のＬｉイオンの移動に伴い正極活物質層が膨張・収縮するため、充放電を繰り返すうちに、正極活物質層が破損する虞があるという問題を挙げることができる。正極活物質層が破損すると、電池の放電容量が大幅に低下してしまう。これは、ゾル−ゲル法で形成した正極活物質層の結晶構造がほぼ均質であり、充放電時の正極活物質層の膨張・収縮を緩和する部分が正極活物質層にないためであると推察される。
【０００８】
三点目として、同文献の段落００２３に記載のように、１回のゾルの塗工で１０μｍを超える正極活物質層を形成すると、正極活物質層にひび割れなどが生じるという問題である。特に、近年では電池の高容量化を目的として正極活物質層を厚く形成したいというニーズがあるが、特許文献１の技術ではそのニーズに応える厚さの正極活物質層を１回のゾルの塗工で形成できなかった。そのような厚さの正極活物質層を形成しようとすれば、ゾルを塗工して焼結した正極活物質層の上に、さらにゾルを重ね塗りして焼結する必要がある。これでは、正極活物質層の形成が煩雑である上、重ね塗りした層間のＬｉイオン伝導性の低下が懸念される。
【０００９】
本発明は上記事情に鑑みてなされたものであり、その目的の一つは、放電容量が高く、繰り返しの充放電にも放電容量が低下し難い非水電解質電池を製造するための正極体を提供することにある。また、本発明の別の目的は、本発明正極体を容易に製造することができる正極体の製造方法を提供することにある。
【課題を解決するための手段】
【００１０】
（１）本発明正極体は、非水電解質電池に用いられる焼結体からなる正極体に係る。そして、本発明正極体は、高結晶性の正極活物質粒子と、前記正極活物質粒子の隙間を埋める低結晶性の正極活物質からなるマトリックスと、を備えることを特徴とする。
【００１１】
ここで、既に説明したように、結晶性の高低は、結晶構造において、原子の欠損などの欠陥が多いか少ないかを表すものである。つまり、本発明正極体における低結晶性のマトリックスは、アモルファスではなく結晶構造を有するものの、高結晶性の正極活物質粒子よりも結晶構造に欠陥が多い。この結晶性の高低は、例えば、Ｘ線回折を行ったときの半値幅で判断することができる。
【００１２】
上記本発明正極体を正極層として利用した非水電解質電池は、高い放電容量と優れたサイクル特性を備えた電池となる。本発明正極体を用いた電池が高い放電容量を有する理由は、正極体に、高結晶性の正極活物質粒子を含有するためである。また、本発明正極体を用いた電池が優れたサイクル特性を有する理由は、正極体が、高結晶性の正極活物質粒子と低結晶性のマトリックスとからなる不均質な結晶構造を有するためと推察される。正極体の結晶構造が不均質であると、高結晶性の正極活物質粒子からのＬｉイオンの一部が、マトリックスの欠陥部分に分散するので、充放電時の正極活物質層の厚み方向におけるＬｉイオンの濃度差を、放電容量を低下させない範囲で適度に緩和することができるからである。
【００１３】
（２）本発明正極体の一形態として、正極活物質粒子とマトリックスの組成はいずれも、ＬｉαＸβ(１−Ｘ)Ｏ２とすることができる。
αは、Ｃｏ，Ｎｉ，Ｍｎから選択される１種以上
βは、Ｆｅ，Ａｌから選択される１種以上
Ｘは、０．５以上、１．０以下
【００１４】
上記組成式で表される化合物の具体例を以下に列挙する。
ＬｉＣｏＯ２（α＝Ｃｏ、Ｘ＝１）
ＬｉＮｉＯ２（α＝Ｎｉ、Ｘ＝１）
ＬｉＭｎＯ２（α＝Ｍｎ、Ｘ＝１）
ＬｉＮｉ１／３Ｃｏ１／３Ｍｎ１／３Ｏ２（α＝Ｃｏ＋Ｎｉ＋Ｍｎ、Ｘ＝１）
ＬｉＮｉ１／２Ｍｎ１／２Ｏ２（α＝Ｎｉ＋Ｍｎ、Ｘ＝１）
ＬｉＮｉ０．８Ｃｏ０．１５Ａｌ０．０５Ｏ２（α＝Ｃｏ＋Ｎｉ、β＝Ａｌ、Ｘ＝０．９５）
【００１５】
本発明正極体における正極活物質粒子とマトリックスは必ずしも同一組成である必要はないが、上記したような共通の組成式で表される化合物で両相を構成しても良い。例えば、正極活物質粒子をＬｉＣｏＯ２（α＝Ｃｏ、Ｘ＝１）とし、マトリックスを正極活物質粒子と同じＬｉＣｏＯ２とすることが挙げられる。但し、正極活物質粒子とマトリックスを同じＬｉＣｏＯ２とするにしても、両者の結晶性に差を設けておくことは言うまでも無い。その他、正極活物質粒子をＬｉＣｏＯ２とし、マトリックスをＬｉＮｉ１／３Ｃｏ１／３Ｍｎ１／３Ｏ２（α＝Ｃｏ＋Ｎｉ＋Ｍｎ、Ｘ＝１）などとしても良い。このように、共通の組成式で表される正極活物質で正極活物質粒子とマトリックスを形成すると、当該粒子とマトリックスとの境界部分で原子の相互拡散が生じ易く、粒子とマトリックスとのなじみが良い。
【００１６】
（３）本発明正極体の一形態として、正極活物質粒子とマトリックスの合計体積に占める正極活物質粒子の体積の割合は、９０％以上であることが好ましい。
【００１７】
上記構成によれば、正極体において、放電容量を高くすることに寄与する高結晶性の正極活物質粒子の量を十分に確保できる。
【００１８】
（４）本発明正極体の一形態として、正極活物質粒子の平均結晶粒径は、５〜２０μｍであることが好ましい。
【００１９】
上記構成によれば、各正極活物質粒子間の隙間に、適度な厚さのマトリックスを形成することができる。
【００２０】
（５）本発明正極体の製造方法は、非水電解質電池に利用される正極体の製造方法であって、以下の工程を備えることを特徴とする。
正極活物質の前駆物質を溶解した溶液を用意する工程。
高結晶性の正極活物質粒子を用意する工程。
前記溶液と前記正極活物質粒子とを混合する混合工程。
前記混合工程で得られた混合溶液を基板表面に塗工する塗工工程。
前記混合溶液を焼結する焼結工程。
【００２１】
本発明正極体の製造方法において用意する前駆物質は、溶液に溶解した段階で正極活物質となり始めるものであっても良いし、後述するように混合工程で加熱するか、あるいは焼結工程で焼結することで初めて正極活物質となるものであっても良い。前者の前駆物質を使用した方法は、いわゆる溶液法と呼ばれるものであり、後者の前駆物質を使用した方法は、いわゆるゾル−ゲル法と呼ばれるものである。また、塗工工程で用いる基板は、本発明正極体を非水電解質電池としたときに正極集電体となる金属板を利用することが好ましい。
【００２２】
本発明正極体の製造方法によれば、本発明正極体を製造することができる。特に、本発明正極体の製造方法によれば、塗工される混合溶液中に正極活物質粒子が含有され、混合溶液中の溶液成分が相対的に少なくなっているため、１回の塗工で厚い塗工膜を形成することができる。また、塗工膜中の溶液成分が少ないため、厚い塗工膜を形成しても、塗工膜を焼結して得られる正極体にひび割れなどが生じ難い。
【００２３】
（６）本発明正極体の製造方法の一形態として、焼結工程における焼結温度は、４５０〜６５０℃であることが好ましい。
【００２４】
焼結温度が４５０〜６５０℃であると、マトリックスの結晶性が低くなりすぎたり、あるいは高くなりすぎたりすることがなく、電池としたときに優れた充放電特性を発揮する正極体を製造することができる。
【００２５】
（７）本発明正極体の製造方法の一形態として、混合工程は、焼結温度よりも低い温度で加熱しながら行なうことが好ましい。
【００２６】
上記構成のように、混合工程において加熱を行なうことで、溶液法であれば、正極活物質の生成を促進できるし、溶液の粘度を調節することで基板への混合溶液の塗工を容易にできる。また、ゾル−ゲル法であれば、混合の段階で正極活物質の生成を開始できるし、その生成量を調節することで基板への混合溶液の塗工を容易にできる。
【発明の効果】
【００２７】
本発明正極体を用いて非水電解質電池を作製すれば、高い放電容量を有する電池とすることができる。また、この電池は、充放電を繰り返しても正極体に劣化が生じ難いため、初期の放電容量を長期にわたって維持することができる。
【図面の簡単な説明】
【００２８】
【図１】実施形態に係る非水電解質電池の概略構成図である。
【発明を実施するための形態】
【００２９】
以下、図１を参照しつつ本発明の実施形態を説明する。なお、参照する図１に示す非水電解質電池１００は、あくまで本発明正極体を用いた非水電解質電池の一形態に過ぎない。
【００３０】
［全体構成］
図１に示すように、非水電解質電池（Ｌｉイオン電池）１００は、正極層１と、負極層２と、これら電極層１，２の間に配される電解質層３とを有する。この電池１００は、正極層１と負極層２との間でＬｉイオンの遣り取りをすることで電池として機能する。そして、この電池１００の最も特徴とするところは、正極層１として、本発明正極体を用いたことにある。以下、電池１００に備わる正極体１について説明し、その後、電池１００に備わる他の構成について簡単に説明する。
【００３１】
＜正極層＞
≪正極層の構成≫
正極層１は、集電機能を有する正極集電体１１と、その一面側に形成される正極活物質層１２と、を備える本発明正極体である。
【００３２】
正極層１（正極体）に備わる正極集電体１１としては、例えば、ＡｌやＣｕ、Ｎｉなどの単体金属や、ステンレスなどの合金を利用できる。
【００３３】
一方、正極活物質層１２は、焼結体であって、高結晶性の正極活物質粒子と、各正極活物質粒子の隙間を埋める低結晶性の正極活物質からなるマトリックスと、を備える。このように、焼結体の結晶性を不均質にすることによって、電池１００の充放電時に正極活物質層１２の厚み方向におけるＬｉイオンの濃度差を緩和することができる。その結果、電池１００の充放電を繰り返しても、正極活物質層１２に割れや欠けなどの欠損が生じ難い電池１００、即ち、サイクル特性に優れた電池１００とすることができる。しかも、正極活物質層１２には高結晶性の正極活物質粒子が含有されているため、電池１００の放電容量を確保することができる。
【００３４】
正極活物質粒子とマトリックスは、正極活物質であれば特に限定されない。例えば、正極活物質として、ＬｉαＸβ(１−Ｘ)Ｏ２（αはＣｏ，Ｎｉ，Ｍｎから選択される１種以上、βはＦｅ，Ａｌから選択される１種以上、Ｘは０．５以上、１．０以下）を用いることが好ましい。具体的には、正極活物質として、ＬｉＣｏＯ２やＬｉＮｉＯ２、ＬｉＭｎＯ２、ＬｉＣｏ０.５Ｆｅ０.５Ｏ２、ＬｉＣｏ１／２Ａｌ１／２Ｏ２などを利用できる。また、正極活物質粒子とマトリックスは、同一の組成であっても良いし、異なる組成であっても良い。同一組成であれば、粒子とマトリックスとの境界部分で原子の相互拡散が生じ易く、粒子とマトリックスとのなじみが良い。そのため、このような正極活物質層１２を利用すれば、放電容量が高く、サイクル特性に優れた非水電解質電池１００とすることができる。
【００３５】
また、正極活物質粒子とマトリックスの結晶性は、例えば、ＸＲＤ（Ｘ−ｒａｙ  ｄｉｆｆｒａｃｔｉｏｎ）の回折ピークの半値幅により特定することができる。測定する物質の結晶構造に欠陥が多いほど、即ち、測定する物質の結晶性が低いほど、半値幅はブロードになる傾向があるからである。ここで、正極活物質層１２における結晶性の高低は、あくまで、正極活物質粒子とマトリックスとを比較したときの相対的な高低であって、当該粒子とマトリックスとが実質的に同一と見なせるような結晶性でなければ良い。正極活物質粒子とマトリックスのそれぞれの結晶性について定量的に規定すると、例えば、正極活物質粒子をＸＲＤ法で評価した結果、例えば、（００３）面の半値幅Ｗ１で規定するのであれば、０．１０≦Ｗ１≦０．３０であることが好ましく、（１０４）面の半値幅Ｗ２で規定するのであれば、０．１０≦Ｗ２≦０．２７であることが好ましい。また、マトリックスを同様にＸＲＤ法で評価した結果、（００３）面の半値幅Ｗ１で規定するのであれば、０．３５≦Ｗ１≦０．６６とすることが好ましく、（１０４）面の半値幅Ｗ２で規定するのであれば、０．２９≦Ｗ２≦０．４０であることが好ましい。正極活物質粒子の結晶性が高いほど、電池の放電容量を向上させることができる。一方、マトリックスの結晶性が低すぎると、マトリックスを設けた効果が低くなる虞がある。
【００３６】
また、正極活物質粒子とマトリックスの合計体積に占める正極活物質粒子の体積割合は、９０％以上であることが好ましい。このような体積割合であれば、電池１００の放電容量を向上させることができるし、サイクル特性も向上させることができる。マトリックスが少なすぎると、マトリックスを設けた効果が損なわれるため、上記体積割合の上限は、９５％以下である。
【００３７】
その他、正極活物質粒子の平均結晶粒径は、５〜２０μｍとすることが好ましい。このような平均結晶粒径の正極活物質粒子を利用すれば、当該粒子間のマトリックスの厚さを適度な厚さとすることができる。その結果、電池１００の放電容量とサイクル特性を向上させることができる。より好ましい平均結晶粒径は、８〜１２μｍである。
【００３８】
≪正極層の製造方法≫
上述した正極層１（正極体）を製造するには、大きく分けて溶液法とゾル−ゲル法を用いることができる。いずれの方法も、以下の５工程を有する点で共通する。
正極活物質の前駆物質を溶解した溶液を用意する工程。
高結晶性の正極活物質粒子を用意する工程。
前記溶液と前記正極活物質粒子とを混合する混合工程。
前記混合工程で得られた混合溶液を基板表面に塗工する塗工工程。
前記混合溶液を焼結する焼結工程。
【００３９】
（溶液法）
まず、正極活物質の前駆物質を溶解した溶液を用意する。溶液法では、溶液を作製した時点で前駆物質が正極活物質になり始める。例えば、作製する正極活物質がＬｉＣｏＯ２であれば、前駆物質として酢酸リチウムや酢酸コバルトを挙げることができ、これら前駆物質を溶媒に溶かした時点でＬｉＣｏＯ２が生成し始める。
【００４０】
次に、高結晶性の正極活物質粒子を用意する。このような正極活物質粒子は、市販品であっても良いし、正極活物質の焼結体を作製して、その焼結体を粉砕するなどして得たものであっても良い。市販されている正極活物質粒子は概ね、本明細書中に規定する高結晶性の正極活物質粒子である。この正極活物質粒子の平均粒径は、作製する正極体における粒子の平均粒径と同じものとすれば良い。その理由は、後工程の焼結工程における温度が低いため、正極活物質粒子の粒成長が殆ど生じないからである。
【００４１】
上述のようにして用意した前駆物質を溶解した溶液と、正極活物質粉末とを混合して混合溶液を作製し、その混合溶液を正極集電体１１となる基板に塗工する。ここで、混合溶液の作製は加熱しながら行なっても良く、その場合、前駆物質の正極活物質への変化を促進できる。また、加熱により溶液の粘度を調節でき、その結果として、基板への混合溶液の塗工を容易にできる。加熱温度は、溶液の溶媒の種類や、前駆物質の種類などによって適宜選択すれば良いが、概ね４０〜１００℃とすると良い。
【００４２】
最後に、混合溶液を塗工した基板を焼結することで、正極活物質粒子同士の隙間に、前駆物質を起源とする正極活物質のマトリックスが形成された本発明正極体を完成する。焼結工程は、乾燥→仮焼成→本焼成というように段階を踏むことが好ましい。各段階の好ましい範囲は、以下の通りである。
乾燥  ：９０〜１５０℃×３０〜３００ｍｉｎ
仮焼成：３００〜４００℃×１０〜３００ｍｉｎ
本焼成：４５０〜６５０℃×１０〜３００ｍｉｎ
【００４３】
ここで、本焼成の温度を４５０℃未満とすると、マトリックスの結晶性が低くなりすぎたり、マトリックスが低温相（スピネル構造）となったりする虞がある。一方、焼結温度を６５０℃超とすると、マトリックスの結晶性が高くなりすぎる虞がある。
【００４４】
（ゾル−ゲル法）
ゾル−ゲル法では、溶液法とは用意する前駆物質が異なる。以下、溶液法との相違点を中心に説明する。
【００４５】
ゾル−ゲル法で使用する前駆物質は、加熱に伴い加水分解・縮重合することで正極活物質となる金属アルコキシドである。つまり、ゾル−ゲル法における前駆物質は、溶媒に溶解させた時点では反応せず、熱を加えることによって始めて正極活物質となるものである。
【００４６】
金属アルコキシドを前駆物質とする場合も焼結工程は、溶液法と同じ条件とすることができる。即ち、乾燥→仮焼成→本焼成というように段階を踏んで行うことが好ましい。
【００４７】
以上の工程を備えるゾルーゲル法によっても、高結晶性の正極活物質粒子の隙間に低結晶性のマトリックスを形成した本発明正極体を作製することができる。
【００４８】
＜負極層＞
図１の負極層２は、集電体を兼ねる負極活物質層からなる。もちろん、負極層２は、負極集電体を別個に備えていても良い。この負極層２に含まれる負極活物質としては、金属Ｌｉなどを挙げることができる。その他、負極活物質としては、ＳｉやＣのようにＬｉと化合物を形成することができる元素や、Ｎｂ２Ｏ５などのＬｉと化合物を形成することができる化合物を利用することができる。
【００４９】
＜電解質層＞
電解質層３は、正極層１と負極層２との間のＬｉイオンの遣り取りを媒介する層である。電解質層３に要求される特性は、低電子伝導性で、高Ｌｉイオン伝導性であることである。この電解質層３は、液体であっても固体であっても良い。例えば、前者の場合、正極層１と負極層２との間を絶縁するセパレータと、高Ｌｉイオン伝導性の有機電解液とで電解質層３を構成することができる。一方、後者の場合、低電子伝導性で高Ｌｉイオン伝導性の固体状の硫化物や酸化物で電解質層３を構成することができる。硫化物としては、Ｌｉ２Ｓ−Ｐ２Ｓ５など、酸化物としては、ＬｉＰＯＮなどを挙げることができる。
【００５０】
＜緩衝層＞
非水電解質電池１００は、正極層１、負極層２、電解質層３を基本とするが、正極層１と電解質層３との間に緩衝層４を備えていても良い。緩衝層４は、電解質層３に固体状の硫化物を用いた場合に必要となるものであり、正極層１と電解質層３との界面近傍におけるＬｉイオンの偏りを緩和するためのものである。当該界面近傍においてＬｉイオンの偏りが生じると、その偏りに起因して電解質層３の正極層１側の領域においてＬｉイオンが欠乏した空乏層が形成され、電池１００の放電容量を低下させる。そのため、緩衝層４を設けて、緩衝層４で当該界面でのＬｉイオンの偏りを緩和することで、充放電に伴う電池１００の放電容量の低下を抑制できる。このような緩衝層４の材料としては、例えば、ＬｉＮｂＯ３や、ＬｉＴａＯ３などを利用することができる。
【実施例】
【００５１】
図１に示す非水電解質電池１００を実際に作製し、そのサイクル特性を評価した。また、本発明とは異なる構造を有する正極体を利用した比較例の非水電解質電池を作製し、同様にサイクル特性を評価した。
【００５２】
［実施例１の非水電解質電池］
＜作製手順＞
まず、電池１００の作製にあたり、直径１６ｍｍのＳＵＳ基板を用意した。このＳＵＳ基板は、電池１００の正極集電体１１を構成するものである。
【００５３】
また、イソプロパノール（ｉ−Ｃ３Ｈ７ＯＨ）と酢酸との混合液に、ポリビニルピロリドンと酢酸リチウム（ＣＨ３ＣＯＯＬｉ）を溶解させた混合液Ａを作製すると共に、水に酢酸コバルト（Ｃｏ(Ｃ２Ｈ３Ｏ２)２・４Ｈ２Ｏ）を溶解させた混合液Ｂを作製した。そして、混合液Ａと混合液Ｂとを混合した混合液Ｃに、平均結晶粒径１０μｍのＬｉＣｏＯ２粉末（正極活物質粉末）を投入して、８０℃×４ｈ、スターラーを用いて混合した。
【００５４】
次に、用意したＳＵＳ基板の一面に、上記混合液Ｃ（正極活物質粉末を含む）をスキージで塗布し、液成分を蒸発させて、直径１６ｍｍ×厚さ２０μｍの塗工膜を形成した。そして、塗工膜を備えるＳＵＳ基板を焼結炉に導入し、１００℃×２ｈの乾燥、３００℃×３ｈの仮焼成、５００℃×３ｈの本焼成を経て正極活物質層１２を作製した。
【００５５】
作製した正極活物質層１２の断面をＳＥＭで観察したところ、正極活物質粒子の隙間に微細な結晶構造を有するマトリックスが形成されていた。また、ＳＥＭ写真における粒子とマトリックスとの面積割合を測定したところ、粒子が９０％以上を占めていた。この面積割合は、正極活物質層１２に占める粒子の体積割合と見なすことができる。さらに、正極活物質粒子とマトリックスをＸＲＤ法で測定したところ、粒子とマトリックスは同じ組成を有するものの、マトリックスの回折ピークの半値幅（（００３）面の半値幅＝０．５０、（１０４）面の半値幅＝０．３８）は、粒子の回折ピークの半値幅（（００３）面の半値幅＝０．２７、（１０４）面の半値幅＝０．２５）よりもブロードであった。半値幅がブロードであるということは、結晶構造に欠陥があり、結晶性が低いことを意味するので、粒子の方がマトリックスよりも高結晶性であることがわかる。
【００５６】
次に、正極活物質層１２の上にエキシマレーザーアブレーション法により緩衝層４を形成した。緩衝層４は、ＬｉＮｂＯ３からなり、直径１６ｍｍ×平均厚さ２０ｎｍであった。この緩衝層４は、既に述べたように、正極活物質層１２と後述する硫化物系の電解質層３との境界近傍でＬｉイオンの偏りを緩衝するためのものである。
【００５７】
次に、緩衝層４の上にエキシマレーザーアブレーション法により固体の電解質層３を形成した。電解質層３は、Ｌｉ２Ｓ−Ｐ２Ｓ５からなり、直径１６ｍｍ×平均厚さは１０μｍであった。
【００５８】
電解質層３の形成が終了したら、次に負極層２の形成を行う。まず、電解質層３の中心部分が直径１０ｍｍの大きさで露出するように電解質層３の上にマスクを施し、この露出した部分に真空蒸着法を用いて厚さ１μｍの金属Ｌｉからなる負極層２を形成した。この負極層２は、負極集電体を兼ねる。
【００５９】
最後に、負極層２の形成が終了した積層体をアルミラミネートパックに封止して、正極集電体１１と負極層２（集電体を兼ねる）からタブリードを引き出して電池１００を完成した。
【００６０】
［実施例２の非水電解質電池］
本焼成の温度を４５０℃とした点以外は、実施例１と同じ製造方法により正極体を作製し、その正極体を使用して非水電解質電池（実施例２）を作製した。つまり、この実施例２の正極体は、実施例１の正極体よりも低い温度で焼結されたものである。そのため、実施例２の正極体に備わるマトリックスの結晶性は、実施例１の正極体よりもさらに低くなる。具体的なマトリックスの（００３）面の半値幅は０．６６、（１０４）面の半値幅は０．４０であった。また、正極活物質粒子の半値幅は実施例１と同じであった。
【００６１】
［比較例１の非水電解質電池］
本焼成の温度を８００℃とした点以外は、実施例１と同じ製造方法により焼結体を作製し、その正極体を使用して非水電解質電池（比較例１）を作製した。つまり、この比較例１の正極体は、実施例１の正極体よりも高い温度で焼結されたものである。そのため、比較例１の正極体に備わるマトリックスの結晶性は、実施例１よりも高くなる。具体的なマトリックスの（００３）面の半値幅は０．３０、（１０４）面の半値幅は０．２７であり、正極活物質粒子の半値幅とほぼ同じであった。つまり、比較例１の正極体は、正極活物質粒子もマトリックスも実質的に均質な結晶性を有する正極体であると言える。
【００６２】
［比較例２の非水電解質電池］
正極活物質の前駆物質を溶解させた溶解液にＬｉＣｏＯ２粉末を混合しなかった点以外は、実施例１と同じ製造方法により焼結体を作製した。つまり、溶液法による合成によってＬｉＣｏＯ２からなる正極体を形成する方法であり、出来上がる正極体は、低結晶性（（００３）面の半値幅＝０．５１、（１０４）面の半値幅＝０．３９）で、かつ、均質的である。また、この方法では、厚さ１０μｍ以上の正極体を形成することが困難であるので、厚さ２０μｍの正極体を得るために重ね塗りを行う必要があった。
【００６３】
［充放電試験とその結果］
上述のようにして作製した実施例１，２および比較例１，２の非水電解質電池について、５０μＡの定電流で４．２Ｖまで充電し、３Ｖまで放電する操作を１サイクルとする充放電を５００サイクル繰り返す充放電試験を行った。そして、５００サイクル目の放電容量を１サイクル目の放電容量で除し、１００をかけることで容量維持率（％）を求めた。容量維持率が高いほど、充放電を開始した当初の放電容量を維持できる非水電解質電池、即ち、サイクル特性に優れた電池と言える。この充放電試験の結果を表１に示す。
【００６４】
【表１】
2011065787.tif 000002
【００６５】
表１の結果から、高結晶性の正極活物質粒子と低結晶性のマトリックスとからなる正極体を備える実施例１，２の非水電解質電池は、高い放電容量を備え、かつ、容量維持率が高かった。
【００６６】
一方、使用した正極体が正極活物質粒子とマトリックスとからなるものの、正極体を作製する際の焼結温度が実施例１，２の電池よりも高かった比較例２の電池は、インピーダンス値が極めて高く、充放電試験を行うことすらできなかった。これは、焼結時の温度が高かったために、マトリックスも高結晶性の結晶組織になったからではないかと推察される。
【００６７】
また、正極活物質粒子を含まない正極体、つまり、マトリックスのみで形成された正極体を使用した比較例２の電池は、初期放電容量（１サイクル目の放電容量）が低い上、５００サイクル後の容量維持率も５０％と低かった。
【００６８】
なお、本発明の実施形態は、上述した実施形態に限定されるわけではなく、本発明の要旨を逸脱しない範囲で適宜変更等可能である。
【産業上の利用可能性】
【００６９】
本発明正極体を用いた非水電解質電池は、放電容量が高く、サイクル特性に優れるので、例えば携帯電話やモバイルパソコンなどの携帯機器の電源として好適に利用可能である。
【符号の説明】
【００７０】
１００  非水電解質電池
１  正極層    １１  正極集電体  １２  正極活物質層
２  負極層
３  電解質層
４  緩衝層
【図１】
2011065787.tif 000003